(57)【要約】  硫化物鉱石及び精鉱からの卑金属の回収方法  本発明は、卑金属を硫化物鉱石及び精鉱から回収する新規な方法であって、卑金属の鉱石を第二鉄塩と混合し、該混合物を加熱し、水を加えて鉱液を形成し、その鉱液を撹拌し、濾過する、方法を開示する。【特許請求の範囲】
【請求項１】
硫化物鉱石及び精鉱からの卑金属の回収方法であって、
卑金属鉱石を、卑金属に対して５０％〜２００％の比の第二鉄塩と、混合し、その混合物を温度４００℃〜６００℃で２〜８時間加熱すること、
水を加えて鉱液を形成すること、
前記鉱液を撹拌し、濾過すること、
を含んでなる回収方法。
【請求項２】
前記卑金属が、好ましくは銅、ニッケル及び亜鉛である、請求項１に記載の硫化物鉱石及び精鉱からの卑金属の回収方法。
【請求項３】
前記卑金属が、ニッケルである、請求項１または２に記載の硫化物鉱石及び精鉱からの卑金属の回収方法。
【請求項４】
前記第二鉄塩が、硫酸第二鉄、塩化第二鉄、又はそれらの混合物を含んでなる、請求項１に記載の硫化物鉱石及び精鉱からの卑金属の回収方法。
【請求項５】
前記第二鉄塩の比が卑金属に対して９０〜１２０％である、請求項１に記載の硫化物鉱石及び精鉱からの卑金属の回収方法。
【請求項６】
前記混合物が、温度４００℃〜５００℃で５〜６時間の間加熱される、請求項１に記載の硫化物鉱石及び精鉱からの卑金属の回収方法。
【請求項７】
前記水を前記混合物に加え、１０％〜３３％固体の鉱液を形成する、請求項１に記載の硫化物鉱石及び精鉱からの卑金属の回収方法。
【請求項８】
前記水を前記混合物に加え、２０％〜３０％固体の鉱液を形成する、請求項１または７に記載の硫化物鉱石及び精鉱からの卑金属の回収方法。
【請求項９】
前記鉱液が１〜５時間の間撹拌される、請求項１に記載の硫化物鉱石及び精鉱からの卑金属の回収方法。
【請求項１０】
前記鉱液が２〜４時間の間撹拌される、請求項１又は９に記載の硫化物鉱石及び精鉱からの卑金属の回収方法。
【発明の詳細な説明】
【技術分野】
【０００１】
本願は、ここにその全文を参考文献として含める「硫化物鉱石及び精鉱からの卑金属の回収方法」と題する米国特許仮出願第６１／６７４，６２４号、２０１２年７月２３日提出、の優先権を主張する。
【０００２】
本発明は、硫化物鉱石及び精鉱からの卑金属の回収方法に関するものである。
【背景技術】
【０００３】
従来の卑金属硫化物鉱石の処理は、精鉱の製錬として浮選及び乾式製錬学的技術を含む。
【０００４】
米国特許第４，２８３，０１７号には、銅／ニッケル鉱物岩石からキューバナイト及び黄銅鉱を選択的に浮選する方法が記載されている。この方法の欠点は、非常に細かい粒子に達するために高エネルギー消費を必要とする、鉱石の選鉱方法にある。本発明は、粗い粒子を原料とする。
【０００５】
米国特許第３，９１９，０７９号には、硫化物を含む鉱石から硫化物鉱物を浮選する方法が記載されている。この方法の欠点は、複雑な試薬、即ち分散剤、補修剤、アルカリ、凝集剤、を使用する浮選方法にある。浮選に使用する複雑な試薬は、これらの試薬を分解するための化学的酸素要求量のため、環境に対する影響を引き起こすことがある。本発明は、複雑な試薬を必要としない。
【０００６】
米国特許第５，２８１，２５２号には、非鉄硫化物の転化が記載されており、この方法は、硫化銅粒子の吹込みを必要とし、撹拌レベル及び固体／液体の接触の複雑な調整を必要とする。さらに、この方法は、銅の還元及び反応用の電力供給を確保するために、内部雰囲気の制御を必要とする。
【０００７】
米国特許第４，３０８，０５８号には、原料金属を製造するための、溶融した低−鉄金属マットの酸化方法が記載されている。しかし、この方法は、高エネルギー消費を伴う、複数炉の操作並びに高温（＞１０００℃）を必要とする。
【０００８】
しかし、従来の方法は、低級材料及び不純物、例えば塩素及びフッ素、の含有量が高い鉱石を取り扱う場合に、非常に経費がかかる。乾式製錬処理のもう一つの問題は、新しいプラントの投資コストが高いこと、環境問題、及び高エネルギー消費である。
【０００９】
通常、低級材料及び高不純物含有量の鉱石を取り扱う場合に、処理から発生するガス（粉塵、ＣＯ２、ＮＯｘ、Ｈ２Ｏ）を、ＳＯ２を硫酸プラントに送る前に、処理しなければならない。代替法は、精鉱を燃焼することを含んでなる。
【発明の概要】
【００１０】
上記の問題及び未だ対処されていないニーズに鑑み、本発明は、硫化物の形態にある卑金属を、間接的及び選択的に硫酸化するための、有利で効果的な方法を提供する。この方法は、精鉱又は低級硫化物鉱石の両方に適用できるが、後者に重点を置いている。低級硫化物鉱石は、通常、精鉱中に望ましい含有量に達せず、そうなると、大きな損失となる。不純物が大きな問題である。この理由から、ここに記載する方法が提案されたのである。
【００１１】
より詳しくは、本発明は、硫化物鉱石及び精鉱からの卑金属の回収方法であって、卑金属鉱石を、卑金属に対して５０％〜２００％の比の第二鉄塩と、混合し、該混合物を温度４００℃〜６００℃で２〜８時間加熱し、水を加えて鉱液を形成し、次いで鉱液を撹拌し、濾過する、方法を開示する。
【００１２】
本発明のこれらの態様のさらなる利点及び新規な特徴は、一部は以下の説明に記載し、一部は以下の内容を研究することにより、又は本発明の実践により、当業者にはより明白となるであろう。
【発明の詳細な説明】
【００１３】
以下の詳細な説明は、本発明の範囲、応用性又は形態を一切制限するものではない。より正確には、以下の説明は、代表的な様式を実行するために必要な理解を与える。ここに記載する開示を使用する場合、当業者は、本発明の範囲を逸脱することなく、好適な代案を理解する。
【００１４】
本発明の方法は、卑金属を含む鉱石、精鉱又は他の硫化物材料を、硫酸第二鉄又は塩化第二鉄と、スクリューミキサー中で混合することを含む。塩は、水和された、又は無水物形態でよい。混合物は、硫化物材料と無水塩の比が１：０．００１〜１：１０００でよい。水和した塩を使用する場合、この比は比例して変えることができる。
【００１５】
好ましい比は、無水物の形態のときには、化学量論を考慮して卑金属に対して５０％〜２００％、好ましくは９０〜１２０％である。硫化物堆積物含有量が低く、浮選による選鉱により良好な品質の精鉱が造られない場合、これは特に魅力的な方法である。この方法は、フッ素及び塩素の濃度が、規格限界より上にある場合にも、効果的である。
【００１６】
この最終混合物を、後で、キルン、炉又は当業者が公知の他の装置に取り、どのような種類の混合装置でもよいが、大気圧で、４００℃〜６００℃、より好ましくは４００℃〜５００℃の温度に達するのに十分な熱を与える。その温度で、一般的に卑金属硫化物に対して以下の反応が起こる。
３ＭＳ＋Ｆｅ２（ＳＯ４）３＋４．５Ｏ２＝３ＮｉＳＯ４＋Ｆｅ２Ｏ３＋３ＳＯ２
（ここで、Ｍは卑金属を表す）
【００１７】
卑金属は、好ましくは銅、ニッケル及び亜鉛であり、より好ましくはニッケルである。
【００１８】
硫酸第二鉄を一例として使用するが、反応化学量論を変えて塩化第二鉄も使用できる。滞留時間は、好ましくは２〜８時間、より好ましくは５〜６時間と推定される。
【００１９】
硫酸第二鉄の製造は、当業者により幾つかの方法で行われる。
【００２０】
あるいは、酸化物材料をこの混合物に加え、以下の反応を与えることができる。
ＭＳ＋３ＭＯ＋Ｆｅ２（ＳＯ４）３＋２Ｏ２＝４ＮｉＳＯ４＋Ｆｅ２Ｏ３
（ここで、Ｍは卑金属を表す）
【００２１】
卑金属は、好ましくは銅、ニッケル及び亜鉛であり、より好ましくはニッケルである。
【００２２】
上の反応は、ＳＯ２を捕捉し、ガス浄化を回避する。固体形態でフッ素又は塩素を捕捉するために、ホウ酸塩供給源、例えばホウ酸、無定形シリカ又は当業者には公知の全ての試薬を添加することができる。
【００２３】
キルンから出た最終生成物を溶解工程に取り、卑金属塩の大部分又は全てを可溶化する。これを水と混合し、１０％〜３３％、好ましくは２０％〜３０％固体の鉱液を形成する。この鉱液は、１〜５時間、好ましくは２〜４時間撹拌されるべきである。その時以降から、やはり当業者には公知の下流処理を、卑金属をさらに処理し、精製するために選択することができる。
【００２４】
従って、本発明の処理態様は、塩（例えば塩化第二鉄又は硫酸第二鉄）をＮｉ精鉱と、温度４００℃〜６００℃で２〜８時間の間混合することが関与する。
【００２５】
本発明の好ましい実施態様では、塩（例えば塩化第二鉄又は硫酸第二鉄）とＮｉ精鉱の混合は、温度４００℃〜５００℃で５〜６時間の間であり、Ｎｉ硫酸塩又は塩酸塩を得、これらを溶解工程に採用される。様々な態様により、Ｎｉ硫酸塩又は塩酸塩は溶解工程に直接採用される。この処理により、非常に安定した残留物（赤鉄鉱）および急速な塩の溶解を達成することができる。
【００２６】
効率は、８０〜９５％であると推定される。
【００２７】
所望により、本処理の後、従来の下流処理、例えばＭＨＰの製造及び電解、を使用し、利益の上がる生成物を得ることができる。
【００２８】
ユーザーは、高純度生成物、例えば電解ニッケル、又はＭＨＰのような中間生成物を製造するかを設定する。これらのオプションは、網羅的なものではなく、下流処理の例に過ぎない。この下流処理は、不純物を溶液（例えばＦｅ及びＡｌ）から除去する工程が、最早必要ないので、大きく簡素化される。
【００２９】
本発明の方法の利点は、数多くあり、以下の内容を含むことができる。
−従来の浮選処理では採算があわないと思われる低−硫化物の堆積物を含む、より効果的な堆積物の探査、
−酸消費量の低減、
−より優れた鉱液の沈降特性、
−凝集剤の消費量低減、
−高濃度のフッ素及び塩素が、本発明の方法では問題にならない、
−この方法は、卑金属に対して選択的である。不純物、例えば鉄及びアルミニウム、が溶解しないが、これらの不純物は、従来の方法では、下流で、かさが大きく、デカンテーションが困難な水酸化物を形成する。これらの元素は、安定した酸化物である（鉄の場合、赤鉄鉱として安定化すると予想される）ので、形成される固体の量が低いこと、及び固体のデカンテーションが速いことから、凝集剤の消費量が低減される。
−得られる溶液の酸性度が低く、中和の必要性が低減される。
−以下に、提案した反応の熱力学的データ（ニッケル及び銅に対する）を示す。
【００３０】
【表１】
2015527492.tif 000002
【００３１】
表から分かるように、上記のデータは、反応が熱力学的に好ましいことを示している。
【００３２】
例１  以下の表に記載する組成を有する火道壁岩鉱石を硫酸第二鉄と、鉱石２００グラム対無水硫酸第二鉄（化学量論）２．５グラムの比率で混合した。適切に均質化した後、混合物を温度５００℃に３時間さらした。材料が完全に冷却された後、水を加えて、３０％固体の鉱液を形成し、混合物を１時間撹拌した。鉱液を濾過し、残留物及びＰＬＳの試料を化学分析にかけた。結果は、８５％ニッケル抽出物、７７％銅抽出物及び８８％コバルト抽出物を示した。鉄及び他の不純物は、マンガンが９７％抽出物で得られた以外は、１％未満であった。
【００３３】
【表２】
2015527492.tif 000003
【００３４】
例２  以下の表に記載する組成を有する火道壁岩鉱石を硫酸第二鉄と、鉱石２００グラム対無水硫酸第二鉄（化学量論の１２０％）２．５グラムの比率で混合した。適切に均質化した後、混合物を温度６００℃に２時間さらした。材料が完全に冷却された後、水を加えて、３０％固体の鉱液を形成し、混合物を１時間撹拌した。鉱液を濾過し、残留物及びＰＬＳの試料を化学分析にかけた。結果は、９２％ニッケル抽出物、７９％銅抽出物及び９３％コバルト抽出物を示した。鉄及び他の不純物は、マンガンが９９％抽出物で得られた以外は、１％未満であった。
【００３５】
【表３】
2015527492.tif 000004
【００３６】
例３  以下の表に記載する組成を有する火道壁岩鉱石を硫酸第二鉄と、鉱石２００グラム対無水硫酸第二鉄（化学量論の１３０％）２．５グラムの比率で混合した。適切に均質化した後、混合物を温度６００℃に２時間さらした。材料が完全に冷却された後、水を加えて、３０％固体の鉱液を形成し、混合物を１時間撹拌した。鉱液を濾過し、残留物及びＰＬＳの試料を化学分析にかけた。結果は、９８％ニッケル抽出物、８２％銅抽出物及び９４％コバルト抽出物を示した。鉄及び他の不純物は、マンガンが９９％抽出物で得られた以外は、１％未満であった。
【００３７】
【表４】
2015527492.tif 000005
【国際調査報告】
2015527492.tif 000006
2015527492.tif 000007
2015527492.tif 000008